(57)【要約】本発明は、互いに結合するアークとレーザ・ビームと、アルミニウムを主成分とした表面被覆を含んだ少なくとも１つの鋼部上で生成される溶融池を用い、その溶接金属は、消費可能なワイヤを溶かすことにより提供され、さらにシールドガスを用いて生成し、前記シールドガスはアルゴン及びヘリウムから選ばれた少なくとも１つの主な混合物、及び、窒素と酸素から選ばれた少なくとも１つの追加混合物を含む。【選択図】なし【特許請求の範囲】
【請求項１】
互いに結合するアークとレーザ・ビームと、アルミニウムを主成分とした表面被覆を含んだ少なくとも１つの鋼部上で生成される溶融池を用い、その溶接金属は、消費可能なワイヤを溶かすことにより提供され、さらにシールドガスを用いて生成し、前記シールドガスはアルゴン及びヘリウムから選ばれた少なくとも１つの主な混合物、及び、窒素と酸素から選ばれた少なくとも１つの追加混合物を含むことを特徴とするレーザ／アークハイブリッド溶接法。
【請求項２】
前記シールドガスは、前記少なくとも１つの追加混合物が１容積％から２０容積％まで含んでいることを特徴とする請求項１で請求される方法。
【請求項３】
前記シールドガスは、前記少なくとも１つの追加混合物が２容積％から１０容積％まで含んでいることを特徴とする前記請求項のいずれか１つで請求される方法。
【請求項４】
前記シールドガスは、追加混合物として窒素のみを含んでいることを特徴とする前記請求項のいずれか１つで請求される方法。
【請求項５】
前記シールドガスは、４容積％から７容積％まで追加混合物として窒素を含んでいることを特徴とする前記請求項のいずれか１つで請求される方法。
【請求項６】
前記シールドガスはヘリウム／Ａｒ／Ｎ２あるいはＡｒ／Ｎ２の混合であることを特徴とする前記請求項のいずれか１つで請求される方法。
【請求項７】
前記鋼部又は部品は、アルミニウムを主成分とし、５〜１００μｍ、好ましくは５０μｍ以下の間の厚さである表面被覆を含んでいることを特徴とする前記請求項のいずれか１つで請求される方法。
【請求項８】
前記金属部又は部分は、アルミニウム及びシリコンを主成分とした表面被覆を備えた鋼からなり、好ましくは前記表面被覆がアルミニウムを７０重量％以上含んでいることを特徴とする前記請求項のいずれか１つで請求される方法。
【請求項９】
前記消費可能なワイヤは、アーク、好ましくはＭＩＧ溶接トーチによって得られたアークで溶解されることを特徴とする前記請求項のいずれか１つで請求される方法。
【請求項１０】
前記消費可能なワイヤは、炭素及び／又はマンガン（最低０．１％の炭素及び最低２％のマンガン）を含んでいることを特徴とする前記請求項のいずれか１つで請求される方法。
【請求項１１】
前記溶接される部分又は部品は、テイラードブランク材、パイプ、又は、マフラーの部品であることを特徴とする前記請求項のいずれか１つで請求される方法。
【請求項１２】
前記部品は、Ｉ型突合せ形状で、配置され、溶接されることを特徴とする前記請求項のいずれか１つで請求される方法。
【発明の詳細な説明】
【発明の概要】
【０００１】
その発明は、アルミニウムを主成分とした表面被覆（特にアルミニウムとシリコンの被覆）を備えた鋼部の窒素又は酸素が少ない比率で加えられたアルゴン及び／又はヘリウムから作られたシールドガスを使用したレーザ／アークハイブリッド溶接のプロセスに関する。
【０００２】
軽量化が望まれる時、それらがアルミニウムあるいはアルミニウムを主成分とした合金で被覆されることでアルミナイジングされたある鉄鋼、例えばＵＳＩＢＯＲ（登録商標）鉄鋼は、熱間引抜の後に非常に高い機械的性質を持っているため、ますます自動車製造の分野の中で使用される。
【０００３】
確かに、これらの鉄鋼は、熱処理され、そして熱間引抜オペレーション中に焼入れされるように設計され、そしてその結果、機械的性質により、標準高耐力鋼と比較して乗り物の重量が非常に軽くなることを可能にする。
【０００４】
それらは主として、バンパー梁、ドア強化材、センターピラー、ウィンドウピラー等の製造のために用いられる。
【０００５】
文献ＥＰ１８７８５３１は、レーザ／アークハイブリッド溶接法の使用によってこのタイプのアルミナイジングされた鉄鋼を溶接することを提案する。
【０００６】
レーザ／アークハイブリッド溶接原理は先行技術においてよく知られている。
【０００７】
しかしながら、ヘリウム／Ａｒ混合で形成された保護雰囲気で、アルミニウム又はアルミニウム合金（特にＡｌ／Ｓｉタイプの合金）で覆われた鋼部で、及び、９２０°Ｃの熱間引抜した後、ツール（３０°Ｃ／ｓ）中の焼入れを含む溶接後熱処理を行うハイブリッド溶接のためのオペレーションの後、ベース金属より低い抗張力を有する溶接部より相が、しばしば溶接継手に現われることが、実際上観察された。
【０００８】
しかしながら、このより低い抗張力を有する相は、下に説明されるように、このように得られた溶接部の脆い領域を構成する。
【０００９】
これらより多くの脆い領域がマルテンサイト領域内に表面層から始まるアルミニウムの白い相を含んでいる粒状の島の形をして現われる。
【００１０】
分析後、引抜前の熱処理の間において鋼のオーステナイト変換を生じない相（すなわち、この相がデルタ・フェライトの形で残り、その結果が、マルテンサイト／ベイナイトの変換を経験した残りの部分よりも、低硬度である）が、アルミニウムの大きなパーセンテイジ（２％以上）を含むことが判った。
【００１１】
しかしながら、マルテンサイト相に変化しない相は、溶接後の継ぎ手の機械的性質向上、及び、熱処理後の引抜きは、クラック、又は、溶接継手のせん断による断裂においてさえ、溶着金属に比べてアルミニウムの編入されたこれらの領域がより低抵抗であるという結果を生じるだろう。
【００１２】
したがって、直面する問題は、アルミニウムを含む層で被覆された鋼部を溶接するオペレーション中に、溶接継手の機械的性質を改善するアーク／レーザハイブリッド溶接法を提案することである。
【００１３】
より具体的には、その問題は、溶接部において、マルテンサイトの均質の微細構造を得ることができる、すなわち溶接継手において、熱間引抜（典型的に９２０℃）の後に、引抜きツールによる焼入れ（典型的に８００℃と５００℃との間の冷却速度３０℃／ｓの状態）を行う。
【００１４】
その発明の解決法は、互いに結合するアークとレーザ・ビームと、アルミニウムを主成分とした表面被覆を含んだ少なくとも１つの鋼部上で生成される特に１つの溶融池を用い、その溶接池は、消費可能なワイヤを溶かすことにより提供され、さらにシールドガスを用いて生成し、前記シールドガスはアルゴン及びヘリウムから選ばれた少なくとも１つの主な混合物、及び、窒素と酸素から選ばれた少なくとも１つの追加混合物を含むことを特徴とする。
【００１５】
その発明によれば、溶融池、そして、続いて、溶接継手が得られ、引き寄せられて接触して製造される接続平面、特に端部から端部において、溶接される部品の、レーザ・ビームとアークの同時のアクションの下で構成鋼の融解によって、溶接される部分又は部品の金属を溶かすために互いと結合する、溶接金属の補足準備が溶解される消費可能なワイヤによって更に得られている間に、好ましくはアークによって、溶接金属はこのように得た、組み立てられる部分又は部品上で形成された溶融池に位置において得られる。
【００１６】
その発明によれば、前述の問題を解決するために、溶接領域、特に溶融池の保護雰囲気の１つのガス混合において、一方では、アルゴン、ヘリウムあるいはガス混合の主成分としての２つ、及び、他方では窒素又は酸素又は混合物としての２つの追加混合物として、Ａｒ／Ｎ２、Ａｒ／Ｏ２、ヘリウム／Ｏ２、あるいはヘリウム／Ｎ２タイプの二種混合ガス、Ａｒ／ヘリウム／Ｎ２あるいはＡｒ／ヘリウム／Ｏ２タイプの三種混合ガス、あるいはＡｒ／ヘリウム／Ｏ２／Ｎ２タイプの４のガス混合などの使用がなされる。
【００１７】
全ての場合に、主な混合物（つまりＡｒ又はヘリウム）の割合あるいは主な混合物（つまりＡｒとヘリウム）の大きさの合計は、追加混合物（つまりＮ２又はＯ２）の割合あるいはガス混合の中にある追加混合物（つまりＮ２とＯ２）の大きさの合計より大きい。
【００１８】
使用することができるこれらの様々な混合ガスの中で、すなわち、下に説明されるように、それらが非常に好結果に結びつくとともに、２つの混合ガスが特に好ましい、すなわち、窒素が高々１０容積％を含んでいるＡｒ／Ｎ２あるいはＡｒ／ヘリウム／Ｎ２混合物、そして窒素におよそ３％から７％が有利である。
【００１９】
一般に、本発明の条件は、もし、他の方法で示されなかったならば、全てのパーセンテージ（％）は、容積（容積％）によるパーセンテージで与えられる。
【００２０】
確かに、アーク／レーザハイブリッド溶接法の実行は、一方ではアルゴン及び／又はヘリウム作られたシールドガス混合物を使用し、他方では窒素及び／又は酸素を使用することで、アルミナイジングされた鋼部の組立中に、白っぽいフェライト・アイランドが無い、あるいは、実質無いマルテンサイトの微細構造の溶接継手を可能にするのは、Ｏ２、あるいはＮ２の追加が表面層から起因するアルミニウムのトラップと、アーク、及びレーザ・ビームの影響の下の前記層の融解中に解放されるためである。
【００２１】
Ｏ２又はＮ２の混合物によるアルミニウムのトラッピングは、Ａｌ２Ｏ３かＡｌＮタイプの混合物の形成に結びつくことで、フェライト、あるいは他の有害な金属間化合物の形成をこのように回避する。
【００２２】
実際、酸化アルミニウム又は窒化物は、このように池の表面でフロートを形成し、それにより、溶融池中のアルミニウムの溶解を防いだ。
【００２３】
この結果は、抑制あるいは少なくとも溶接部の中へのアルミニウムの編入のかなり大きい減少である。したがって、白っぽいデルタ・フェライト相の完全か、事実上完全な消失による抗張力の改善は、慣習的に観察された。
【００２４】
その場合によれば、その発明の方法は、次の特性の１つ以上を含んでもよい：
・前記シールドガスは、前記少なくとも１つの追加混合物が１容積％から２０容積％まで含んでいる。
【００２５】
・前記シールドガスは、前記少なくとも１つの追加混合物が１容積％から１５容積％まで含んでいる。
【００２６】
・前記シールドガスは、前記少なくとも１つの追加混合物が少なくとも２容積％含んでいる。
【００２７】
・前記シールドガスは、前記少なくとも１つの追加混合物が高々１０容積％含んでいる。
【００２８】
・前記シールドガスは、追加混合物として窒素のみを含んでいる。
【００２９】
・  前記シールドガスは、少なくとも４容積％の追加混合物として窒素を含んでいる。
【００３０】
・前記シールドガスは、少なくとも５容積％の追加混合物として窒素を含んでいる。
【００３１】
・前記シールドガスは、高々８容積％の追加混合物として窒素を含んでいる。
【００３２】
・前記シールドガスは、高々７容積％の追加混合物として窒素を含んでいる。
【００３３】
・前記シールドガスは、少なくとも５．５容積％で、かつ、高々６．５容積％を含んでいる。
【００３４】
・前記シールドガスはヘリウム／Ａｒ／Ｎ２あるいはＡｒ／Ｎ２の混合である。
【００３５】
・前記鋼部又は部品は、アルミニウムを主成分とし、５〜１００μｍ、好ましくは５０μｍ以下の間の厚さである表面被覆を含んでいる。
【００３６】
被覆は、部分又は部品の少なくとも１つの表面を覆うが、好ましくは、例えば、シートの端のような、前記部分あるいは部品の端部の端の上では、アルミニウムを主成分とした被覆が無いか、若しくは実質的に存在しない。
【００３７】
・前記金属部又は部品は、アルミニウム及びシリコンを主成分とした表面被覆を備えた鋼からなり、好ましくは前記表面被覆がアルミニウムを７０重量％以上含んでいる
・前記金属部分又は部品は、実質的にアルミニウム及びシリコン（Ａｌ／Ｓｉ）から成る表面被覆を備えた鋼からなる。
【００３８】
・金属部分又は部品は、シリコンよりアルミニウムが５〜１００倍の間で多い割合で、アルミニウム及びシリコンを主成分にした表面被覆を含んでおり、例えば９０重量％のアルミニウム割合、及び、１０重量％のシリコン割合、すなわち、表面被覆はシリコンの９倍のアルミニウムを有している。
【００３９】
・金属部分又は部品は、シリコンよりアルミニウムが５〜５０倍の間で多い割合で、アルミニウム及びシリコンを主成分にした表面被覆を含んでおり、特に、シリコンよりアルミニウムが５〜３０倍の間で多い割合、格別には、シリコンよりアルミニウムが５〜２０倍の間で多い割合を有している。
【００４０】
・いくつかの部品（典型的には２つの部品）は互いに溶接される；これは、特に、形・厚さの術語において、同一又は異種の前記部品にとって可能である。
【００４１】
・部品は、高度合金鋼（合金要素が５重量％超）、弱い合金鋼（合金要素が５重量％未満）あるいは純粋な鋼（例えばカーボンスチール）から形成される。
【００４２】
・前記溶接ワイヤは、固体ワイヤ又はフラックス入りワイヤである。
【００４３】
・前記溶接用ワイヤの直径は、０．５〜５ｍｍの間、典型的には約０．８〜２．５ｍｍの間である。
【００４４】
・前記消費可能なワイヤは、アーク、好ましくはＭＩＧ溶接トーチによって得られたアークで溶解される。
【００４５】
・前記消費可能なワイヤは、炭素及び／又はマンガン（最低０．１％の炭素及び最低２％のマンガン）を含んでいる。
【００４６】
・前記溶接される部分又は部品は、テイラードブランク及びパイプから選ばれる。
【００４７】
・前記溶接される部分又は部品は、マフラーの部品である。
【００４８】
・前記部品は、Ｉ型突合せ形状で、位置決めされ、溶接される。
【００４９】
・  アークはＭＩＧ（金属不活性ガス）タイプの溶接トーチによって生成される。
【００５０】
・前記レーザビームは、レーザ生成装置又は炭酸ガス、ＹＡＧ、ファイバ（特に、イッテルビウム又はエルビウムファイバ）又はディスクタイプの装置により、生成される。
【００５１】
・前記レーザビームは、溶接の方向を考慮した時、前記ＭＩＧアークより先行する。
【００５２】
・ＭＩＧ溶接型は、短アークタイプである。
【００５３】
・溶接電圧は、２０Ｖ未満であり、典型的には１１〜１６Ｖである。
【００５４】
・溶接強度は、２００Ａ未満であり、典型的には１１８〜１６６Ａである。
【００５５】
・溶接速度は、２０ｍ／分未満であり、典型的には４〜６ｍ／分である。
【００５６】
・溶接される部分又は部品は、０．８〜２．５ｍｍ、好ましくは１．８〜２．３ｍｍの間で厚さである。
【００５７】
製造される接続平面、つまり、例えば、溶接される部分又は部品の一端縁のように、溶接継ぎ目を形成するために金属を溶解する場合における位置において、厚さは考慮される。
【００５８】
・溶接継手は、マルテンサイト構造を有している。
【００５９】
・前記ガスの圧力は、２〜１５ｂａｒ（例えば約４ｂａｒ）の間にある。
【００６０】
・前記ガスの吐出量は、１０〜４０リットル／分（典型的には約２５リットル／分）である。
【００６１】
・前記レーザ・ビームの焦点は、溶接される部分上に、及び３〜６ｍｍの間の範囲の中で集中する。
【００６２】
・  溶接ワイヤとレーザ・ビームの間の距離は２〜３ｍｍでなければならない。
【００６３】
・いくつかの部品（典型的には２つの部品）は、他のものと溶接される。
【００６４】
・本発明の条件内で使用される混合ガスは、直接サイト上で、要求された比率で構成物質ををガス混合器を使用して混合することにより、あるいは、販売前に包装されたフォーム、すなわち、パッケージ工場で生産され、続いて輸送され、溶接ガスシリンダのように、適切なガスボンベに輸送されたものを使用する。
【００６５】
その発明は、発明のアーク／レーザハイブリッド溶接法の有効性を示すために行なわれた、次の記述及び例によって、今一層よく理解されるだろう。
【発明を実施するための形態】
【００６６】
例
その発明によるレーザ／アークハイブリッド溶接法によれば、それぞれの比率が９０重量％及び１０重量％のアルミニウム／シリコン合金の約３０μｍの層で覆われた鋼部に、炭酸ガスタイプのレーザ源及びＭＩＧアーク溶接トーチを使用するハイブリッド溶接を実行することで、好結果を与えた。
【００６７】
溶接された部品の厚さは２．３ｍｍである。
【００６８】
実行された試験の条件内では、使用されるガス（それは２５リットル／分の吐出量、及び４ｂａｒの圧力で供給される）は、次の通りである：
・  テストＡ（比較例）：７０％のヘリウム及び３０％のアルゴンから生成されたＡＲＣＡＬ  ３７混合物、
・  テストＢ：６％のＮ２が加えられるＡＲＣＡＬ  ３７混合物。
【００６９】
・  テストＣ：３％のＯ２が加えられるＡＲＣＡＬ  ３７混合物。
【００７０】
Ａ  ＲＣＡＬ  ３７混合物はエアリキッド社によって販売されている。
【００７１】
使用されるトーチは、直径が１．２ｍｍであるＮｉｃ  ５３５タイプ（０．７％のＣ及び２％のＭｎ）の溶接ワイヤによって供給された参照ＯＴＣのＭＩＧトーチであり、それは３ｍ／分の割合で供給される。
【００７２】
溶接電圧はほぼ１５Ｖである。また、強度はおよそ１３９Ａである。それは、エア・リキッド・ウエルディング・フランスで販売された共同モード（ＥＮ１３１）のＤｉｇｉ＠ｗａｖｅ５００タイプ（短いアーク／短いアーク＋）のジェネレータによって得られる。
【００７３】
レーザ源は１２ｋＷの出力を有する炭酸ガスレーザ発振器である。
【００７４】
達成された溶接速度は４ｍ／分である。
【００７５】
溶接される部品は、Ｕｓｉｂｏｒ  １５００（登録商標）タイプのアルミナイジングされた鋼（Ａｌ／Ｓｉ）からなるＩ型突合せ形状を配置したテイラードブランク材である。
【００７６】
アルゴン／ヘリウム混合物中のＮ２の存在が、シールドガス中に窒素がない試験より多くのよい結果ヘ導く兆候が得られた。
【００７７】
同様に、アルゴン／ヘリウム混合物中の僅かなＯ２の存在は、溶接部中のアルミニウムの存在によって引き起こされるオーステナイトの変換を抑える効果に逆らうことを可能にする。
【００７８】
確かに、その発明によるＡｒ及び／又はヘリウム、及び、Ｎ２及び／又はＯ２混合物の使用は、したがって、結果において著しい改善が観察され、その改善度は、混合物におけるＮ２又はＯ２の含有量に比例して増加する。
【００７９】
確かに、顕微鏡写真図は、両方の場合において、白い相が完全に消え、それがＡＲＣＡＬ  ３７混合の場合だけでないことを示す。
【００８０】
さらに、Ｏ２又はＮ２の追加により、オーステナイト化及び焼入れ後における継ぎ目の断裂に対する抵抗は、ベース金属のそれと等価である。
【００８１】
試験中に得られた結果は、アルミニウム／シリコン合金の表面層で覆われた鉄鋼の溶接の質、特に、溶着金属領域におけるマルテンサイト型の均質の微細構造、を非常に改善するのをアルゴン及び／又はヘリウムへの窒素の追加が可能にすることを示す。
【００８２】
窒素分増加、但し１０容積％未満の最適量において改善はさらに顕著であり、アルゴンあるいはアルゴン／ヘリウム中で窒素の約６％から７％の使用を促進するだろう。
【００８３】
窒素分増加、但し１０容積％未満の最適量において改善はさらに顕著であり、アルゴンあるいはアルゴン／ヘリウム中で窒素の約３％から５％の使用を促進するだろう。
【００８４】
発明のプロセスは、自動車製造の分野におけるテイラードブランク、特に乗り物のためのマフラー部品の溶接、及び、パイプの溶接に特に適している。
【国際調査報告】
2013532070.tif 000002
2013532070.tif 000003
2013532070.tif 000004
2013532070.tif 000005
2013532070.tif 000006
2013532070.tif 000007